(57)【要約】  部分的に加水分解されたポリ酢酸ビニル、ポリ（エチレンオキシド）、ポリアルキレングリコール、可塑剤、任意選択的にポリ（イソブチレン−ｃｏ−無水マレイン酸）コポリマー、および任意選択的に任意選択的な添加剤を含む自立型フィルムが提供される。自立型フィルムを含む単位用量パッケージもまた提供される。【特許請求の範囲】
【請求項１】
１９〜８５重量％の部分的に加水分解されたポリ酢酸ビニルと、
５〜７０重量％のポリ（エチレンオキシド）と、
１〜３５重量％のポリアルキレングリコールと、
０．５〜２５重量％の可塑剤と、
０〜１０重量％のポリ（イソブチレン−ｃｏ−無水マレイン酸）コポリマーであって、前記ポリ（イソブチレン−ｃｏ−無水マレイン酸）コポリマーが少なくとも部分的に中和されている、ポリ（イソブチレン−ｃｏ−無水マレイン酸）コポリマーと、
０〜１０重量％の任意選択的な添加剤と、を含む、自立型フィルム。
【請求項２】
前記自立型フィルムが、
１〜７．５重量％の前記ポリ（イソブチレン−ｃｏ−無水マレイン酸）コポリマーを含む、請求項１に記載の自立型フィルム。
【請求項３】
０．０１〜１．８重量％のポリビニルピロリドンをさらに含み、
前記部分的に加水分解されたポリ酢酸ビニル対前記ポリビニルピロリドンの重量比が、＞１０：１である、請求項２に記載の自立型フィルム。
【請求項４】
前記自立型フィルムが、ナノクレイ、消泡剤、架橋剤、およびそれらの混合物からなる群から選択される少なくとも１つの任意選択的な添加剤を含む、請求項３に記載の自立型フィルム。
【請求項５】
前記自立型フィルムが、
０．０５〜０．２重量％の前記ポリビニルピロリドンを含有し、
前記少なくとも１つの任意選択的な添加剤が、ナノクレイおよび消泡剤を含み、前記自立型フィルムが、
０．１〜０．５重量％の前記ナノクレイ、および
３〜７重量％の前記消泡剤を含有する、請求項４に記載の自立型フィルム。
【請求項６】
前記自立型フィルムが、冷水可溶性である、請求項１に記載の自立型フィルム。
【請求項７】
前記自立型フィルムが、空洞を形成する、請求項１に記載の自立型フィルム。
【請求項８】
前記空洞が、前記自立型フィルムによって封入されている、請求項７に記載の自立型フィルム。
【請求項９】
請求項１に記載の自立型フィルムと、
洗剤配合物であって、
１４〜６０重量％の界面活性剤、
３〜２５重量％の塩、および
２０〜７５重量％の水、を含む、洗剤配合物とを含み、
前記自立型フィルムが空洞を形成し、前記洗剤配合物が前記空洞内に配置され、前記洗剤配合物が前記自立型フィルムと接触している、単位用量パッケージ。
【請求項１０】
前記自立型フィルムが前記空洞を封入している、請求項９に記載の単位用量パッケージ。
【発明の詳細な説明】
【技術分野】
【０００１】
本発明は、自立型フィルムに関する。具体的に、本発明は、自立型フィルム用の配合物、およびその自立型フィルムで作製された単位用量パッケージに関する。
【０００２】
従来の水溶性ポリマーフィルムは、送達される材料の分散、注入、溶解、および用量計量の単純化を容易にするパッケージング材料としての用途が見出されている。例えば、従来の水溶性フィルムから調製されたパッケージは、食器用洗剤または洗濯洗剤配合物などの予め計量された単位用量の家庭用ケア組成物を収容するために通常使用されている。次いで消費者は、使用のために家庭用ケア組成物収容パッケージを混合容器に直接添加することができる。このアプローチは、消費者が組成物を計量しなければならない必要性を排除すると同時に、家庭用ケア組成物の正確な用量計量を有利に可能にする。このアプローチはまた、そうでない場合に消費者が組成物を分配することに伴って生じ得る汚れを有利に低減することができる。
【発明の概要】
【発明が解決しようとする課題】
【０００３】
多くの従来の水溶性フィルムは、使用中、例えば洗濯洗浄サイクル中に十分に溶解することができず、その結果洗濯物に望ましくないフィルム残留物が堆積する。この懸念は、パッケージが冷水中で使用されるときなど、使用条件によってストレスのかかる洗浄条件が導入されるときに悪化し得る。エネルギーコストを低減する要望を考慮すると、消費者は、冷水条件下で確実に機能するであろう単位用量系をますます必要としている。
【０００４】
冷水を使用して、使用中、例えば洗濯洗浄サイクル中に完全に溶解する多くの従来の水溶性フィルムは、残念ながら、湿気および湿度に対して望ましくない程度の感度を呈する。すなわち、これらのフィルムは、単位用量パウチに組み込まれると、特に収容している洗剤がより高い水分濃度を含むと、不十分な貯蔵安定性を呈する。これらのフィルムはまた、単位用量パウチに組み込まれると、取り扱い上の懸念も示す（例えば、濡れた手でパウチを取り扱うと、パッケージが互いに接着するか、または内容物が漏れることが生じ得る）。
【０００５】
ポリビニルアルコールポリマーを含むフィルムを用いて製造された従来の単位用量パッケージは、前述の問題のうちのいくつかに対処してきたが、成功には限度があった。しかしながら、いくつかのポリビニルアルコールフィルムの冷水溶解度は、ある特定の洗剤組成物と接触すると減少し得る。結果として、これらの単位用量パッケージが古くなるにつれて、フィルムは冷水洗浄サイクル中に十分に溶解することができず、ひいては洗浄機内の物品に望ましくないフィルム残留物を残し得る。
【０００６】
ポリビニルアルコールポリマー以外のポリマーを含む水溶性フィルムから作製された従来の単位用量パッケージは、前述の懸念に十分に対処することができない場合がある。例えば、デンプンおよび／またはセルロース系材料を含むポリマーフィルムは、好適な耐水滴性を提供し得る。しかしながら、望ましい冷水溶解度を容易にするために、かかるフィルムは、結果として生じる機械的特性を弱めるほど薄くする必要があり得る。さらに、デンプンおよび／またはセルロース系材料を含むフィルムは、ポリビニルアルコールポリマーを含む同様の厚さのフィルムと比較して、それらの機械的特性を考慮すると加工がより困難である。
【０００７】
従来のフィルム配合物は、十分に機能しない。したがって、良好な冷水溶解度、耐水滴性、および良好な加工性を含むがこれに限定されない機械的特性の所望の特徴を有する水溶性フィルムを含むパケットが、依然として必要とされている。
【課題を解決するための手段】
【０００８】
良好な冷水溶解度、耐水滴性、および加工性を含むがこれに限定されない機械的特性の所望の特徴を有する水溶性フィルムおよびそれを用いて製造された単位用量パッケージが、依然として必要とされている。
【０００９】
本発明は、１９〜８５重量％の部分的に加水分解されたポリ酢酸ビニル、５〜７０重量％のポリ（エチレンオキシド）、１〜３５重量％のポリアルキレングリコール、０．５〜２５重量％の可塑剤、０〜１０重量％のポリ（イソブチレン−ｃｏ−無水マレイン酸）コポリマー、および０〜１０重量％の任意選択的な添加剤を含み、ポリ（イソブチレン−ｃｏ−無水マレイン酸）コポリマーが、少なくとも部分的に中和されている、自立型フィルムを提供する。
【００１０】
本発明は、１９〜８５重量％の部分的に加水分解されたポリ酢酸ビニル、５〜７０重量％のポリ（エチレンオキシド）、１〜３５重量％のポリアルキレングリコール、０．５〜２５重量％の可塑剤、１〜７．５重量％のポリ（イソブチレン−ｃｏ−無水マレイン酸）コポリマー、および０〜１０重量％の任意選択的な添加剤を含み、ポリ（イソブチレン−ｃｏ−無水マレイン酸）コポリマーが、少なくとも部分的に中和されている、自立型フィルムを提供する。
【００１１】
本発明は、１９〜８５重量％の部分的に加水分解されたポリ酢酸ビニル、５〜７０重量％のポリ（エチレンオキシド）、１〜３５重量％のポリアルキレングリコール、０．５〜２５重量％の可塑剤、０〜１０重量％のポリ（イソブチレン−ｃｏ−無水マレイン酸）コポリマー、および０〜１０重量％の任意選択的な添加剤を含み、ポリ（イソブチレン−ｃｏ−無水マレイン酸）コポリマーが、少なくとも部分的に中和されている、自立型フィルムを提供する。
【００１２】
本発明は、１９〜８５重量％の部分的に加水分解されたポリ酢酸ビニル、５〜７０重量％のポリ（エチレンオキシド）、１〜３５重量％のポリアルキレングリコール、０．５〜２５重量％の可塑剤、０．０１〜１．８重量％のポリビニルピロリドン、０〜１０重量％のポリ（イソブチレン−ｃｏ−無水マレイン酸）コポリマー、および０〜１０重量％の任意選択的な添加剤を含み、ポリ（イソブチレン−ｃｏ−無水マレイン酸）コポリマーが、少なくとも部分的に中和されており、部分的に加水分解されたポリ酢酸ビニル対ポリビニルピロリドンの重量比が＞１０：１である、自立型フィルムを提供する。
【００１３】
本発明は、１９〜８５重量％の部分的に加水分解されたポリ酢酸ビニル、５〜７０重量％のポリ（エチレンオキシド）、１〜３５重量％のポリアルキレングリコール、０．５〜２５重量％の可塑剤、０．０１〜１．８重量％のポリビニルピロリドン、１〜７．５重量％のポリ（イソブチレン−ｃｏ−無水マレイン酸）コポリマーが少なくとも部分的に中和されており、および０〜１０重量％の任意選択的な添加剤、および０〜１０重量％の少なくとも１つの任意選択的な添加剤を含み、部分的に加水分解されたポリ酢酸ビニル対ポリビニルピロリドンの重量比が＞１０：１であり、少なくとも１つの任意選択的な添加剤が、ナノクレイおよび消泡剤を含み、自立型フィルムが、０．１〜０．５重量％のナノクレイ、および３〜７重量％の消泡剤を含有する、自立型フィルムを提供する。
【００１４】
本発明は、本発明の自立型フィルム、ならびに洗剤配合物であって、１４〜６０重量％の界面活性剤、３〜２５重量％の塩、および２０〜７５重量％の水を含む洗剤配合物を含み、自立型フィルムが空洞を形成し、洗剤配合物が空洞内に配置されており、洗剤配合物が、自立型フィルムと接触している、単位用量パッケージを提供する。
【発明を実施するための形態】
【００１５】
我々は、高い含水量（すなわち、≧２０重量％）を有する洗剤配合物に対して改善された耐性を呈する独特の水溶性フィルム配合物を見出した。本発明の水溶性フィルム配合物を使用して作製された単位用量パッケージは、高含水量の洗剤配合物の組み込みを容易にし、許容可能な貯蔵安定性および貯蔵後の使用における水溶解度を呈する。
【００１６】
他に示されない限り、比率、百分率、部などは、重量による。
【００１７】
本明細書で使用される場合、特に指示がない限り、「分子量」またはＭｗという句は、ゲル透過クロマトグラフィー（ＧＰＣ）およびポリアクリル酸標準を用いる従来の方式で測定された重量平均分子量を指す。ＧＰＣ技術は、Ｍｏｄｅｍ  Ｓｉｚｅ  Ｅｘｃｌｕｓｉｏｎ  Ｃｈｒｏｍａｔｏｇｒａｐｈｙ，Ｗ．Ｗ．Ｙａｕ，Ｊ．Ｊ．Ｋｉｒｋｌａｎｄ，Ｄ．Ｄ．Ｂｌｙ；Ｗｉｌｅｙ−Ｉｎｔｅｒｓｃｉｅｎｃｅ，１９７９、およびＡ  Ｇｕｉｄｅ  ｔｏ  Ｍａｔｅｒｉａｌｓ  Ｃｈａｒａｃｔｅｒｉｚａｔｉｏｎ  ａｎｄ  Ｃｈｅｍｉｃａｌ  Ａｎａｌｙｓｉｓ，Ｊ．Ｐ．Ｓｉｂｉｌｉａ；ＶＣＨ，１９８８，８１−８４頁に詳細に考察されている。分子量は、本明細書においてダルトンの単位で報告される。
【００１８】
本明細書および添付の特許請求の範囲で使用される用語「ポリマー」は、同じまたは異なる種類のモノマーを重合することによって調製された化合物を指す。一般的な用語「ポリマー」には、用語「ホモポリマー」、「コポリマー」、および「ターポリマー」が含まれる。
【００１９】
本発明の自立型フィルムに関して本明細書で使用される場合、用語「水溶性」は、試料バイアル中で５〜２５℃の温度を有する２０ｍＬの水道水中に置かれ、中断せず２分間静置され、次いで６０秒間振盪され、次いで０．０２５ｍｍのメッシュスクリーンに通して濾過したとき、わずかな濁りのみが知覚可能であり、実施例中の本明細書に記載の手順に従って、残留物または粒が観察されない、自立型フィルムの試料（０．５インチ×１．５インチ×７６μｍ）を意味する。好ましくは、本発明の自立型フィルムはまた、２５℃の蒸留水中でＭＳＴＭ（ＭｏｎｏＳｏｌ標準試験方法）２０５に従って行われるフィルム溶解度試験に基づいて、水溶性である。
【００２０】
好ましくは、本発明の自立型フィルムは、１９〜８５重量％（好ましくは２０〜８０重量％、より好ましくは３０〜７５重量％、最も好ましくは３４〜７０重量％）の部分的に加水分解された（好ましくは８０〜９８％加水分解された）ポリ酢酸ビニル、５〜７０重量％（好ましくは６〜６５重量％、より好ましくは７．５〜５０重量％、最も好ましくは１０〜１５重量％）のポリ（エチレンオキシド）、１〜３５重量％（好ましくは２〜３５重量％、より好ましくは３〜３５重量％、最も好ましくは４〜７．５重量％）のポリアルキレングリコール、０．５〜２５重量％（好ましくは１０〜２５重量％、より好ましくは１０〜２０重量％、最も好ましくは１２〜２０重量％）の可塑剤、０〜１０重量％（好ましくは１〜７．５重量％、より好ましくは３〜６重量％、最も好ましくは４〜５．５重量％）のポリ（イソブチレン−ｃｏ−無水マレイン酸）コポリマー、および０〜１０重量％の任意選択的な添加剤を含み、ポリ（イソブチレン−ｃｏ−無水マレイン酸）コポリマーが、少なくとも部分的に中和されている。
【００２１】
好ましくは、本発明の自立型フィルムに使用される部分的に加水分解されたポリ酢酸ビニルは、８０〜９８％加水分解されている。より好ましくは、本発明の自立型フィルムに使用される部分的に加水分解されたポリ酢酸ビニルは、８４〜９５％加水分解されている。さらにより好ましくは、本発明の自立型フィルムに使用される部分的に加水分解されたポリ酢酸ビニルは、８６〜９２％加水分解されている。最も好ましくは、本発明の自立型フィルムに使用される部分的に加水分解されたポリ酢酸ビニルは、８７〜９０％加水分解されている。
【００２２】
好ましくは、本発明の自立型フィルムに使用される部分的に（好ましくは８０〜９８％、より好ましくは８４〜９５％、さらにより好ましくは８６〜９２％、最も好ましくは８７〜９０％）加水分解されたポリ酢酸ビニルは、１０，０００〜１２５，０００ダルトンの重量平均分子量を有する。より好ましくは、本発明の自立型フィルムに使用される部分的に（好ましくは８０〜９８％、より好ましくは８４〜９５％、さらにより好ましくは８６〜９２％、最も好ましくは８７〜９０％）加水分解されたポリ酢酸ビニルは、２０，０００〜１００，０００ダルトンの重量平均分子量を有する。さらにより好ましくは、本発明の自立型フィルムに使用される部分的に（好ましくは８０〜９８％、より好ましくは８４〜９５％、さらにより好ましくは８６〜９２％、最も好ましくは８７〜９０％）加水分解されたポリ酢酸ビニルは、４０，０００〜１６０，０００ダルトンの重量平均分子量を有する。最も好ましくは、本発明の自立型フィルムに使用される部分的に（好ましくは８０〜９８％、より好ましくは８４〜９５％、さらにより好ましくは８６〜９２％、最も好ましくは８７〜９０％）加水分解されたポリ酢酸ビニルは、１３０，０００〜１５０，０００ダルトンの重量平均分子量を有する。
【００２３】
好ましくは、本発明の自立型フィルムは、自立型フィルムの重量に基づいて、１９〜８５重量％の部分的に（好ましくは８０〜９８％、より好ましくは８４〜９５％、さらにより好ましくは８６〜９２％、最も好ましくは８７〜９０％）加水分解されたポリ酢酸ビニルを含む。より好ましくは、本発明の自立型フィルムは、自立型フィルムの重量に基づいて、２０〜８０重量％の部分的に（好ましくは８０〜９８％、より好ましくは８４〜９５％、さらにより好ましくは８６〜９２％、最も好ましくは８７〜９０％）加水分解されたポリ酢酸ビニルを含む。さらにより好ましくは、本発明の自立型フィルムは、自立型フィルムの重量に基づいて、３０〜７５重量％の部分的に（好ましくは８０〜９８％、より好ましくは８４〜９５％、さらにより好ましくは８６〜９２％、最も好ましくは８７〜９０％）加水分解されたポリ酢酸ビニルを含む。最も好ましくは、本発明の自立型フィルムは、自立型フィルムの重量に基づいて、３４〜７０重量％の部分的に（好ましくは８０〜９８％、より好ましくは８４〜９５％、さらにより好ましくは８６〜９２％、最も好ましくは８７〜９０％）加水分解されたポリ酢酸ビニルを含む。
【００２４】
好ましくは、本発明の自立型フィルムは、自立型フィルムの重量に基づいて、１９〜８５重量％の部分的に（好ましくは８０〜９８％、より好ましくは８４〜９５％、さらにより好ましくは８６〜９２％、最も好ましくは８７〜９０％）加水分解されたポリ酢酸ビニルを含み、部分的に（好ましくは８０〜９８％、より好ましくは８４〜９５％、さらにより好ましくは８６〜９２％、最も好ましくは８７〜９０％）加水分解されたポリ酢酸ビニルは、１０，０００〜１２５，０００（好ましくは、２０，０００〜１００，０００、より好ましくは、４０，０００〜１６０，０００、最も好ましくは、１３０，０００〜１５０，０００）ダルトンの重量平均分子量を有する。より好ましくは、本発明の自立型フィルムは、自立型フィルムの重量に基づいて、２０〜８０重量％の部分的に（好ましくは８０〜９８％、より好ましくは８４〜９５％、さらにより好ましくは８６〜９２％、最も好ましくは８７〜９０％）加水分解されたポリ酢酸ビニルを含み、部分的に（好ましくは８０〜９８％、より好ましくは８４〜９５％、さらにより好ましくは８６〜９２％、最も好ましくは８７〜９０％）加水分解されたポリ酢酸ビニルは、１０，０００〜１２５，０００（好ましくは、２０，０００〜１００，０００、より好ましくは、４０，０００〜１６０，０００、最も好ましくは、１３０，０００〜１５０，０００）ダルトンの重量平均分子量を有する。さらにより好ましくは、本発明の自立型フィルムは、自立型フィルムの重量に基づいて、３０〜７５重量％の部分的に（好ましくは８０〜９８％、より好ましくは８４〜９５％、さらにより好ましくは８６〜９２％、最も好ましくは８７〜９０％）加水分解されたポリ酢酸ビニルを含み、部分的に（好ましくは８０〜９８％、より好ましくは８４〜９５％、さらにより好ましくは８６〜９２％、最も好ましくは８７〜９０％）加水分解されたポリ酢酸ビニルは、１０，０００〜１２５，０００（好ましくは、２０，０００〜１００，０００、より好ましくは、４０，０００〜１６０，０００、最も好ましくは、１３０，０００〜１５０，０００）ダルトンの重量平均分子量を有する。最も好ましくは、本発明の自立型フィルムは、自立型フィルムの重量に基づいて、３４〜７０重量％の部分的に（好ましくは８０〜９８％、より好ましくは８４〜９５％、さらにより好ましくは８６〜９２％、最も好ましくは８７〜９０％）加水分解されたポリ酢酸ビニルを含み、部分的に（好ましくは８０〜９８％、より好ましくは８４〜９５％、さらにより好ましくは８６〜９２％、最も好ましくは８７〜９０％）加水分解されたポリ酢酸ビニルは、１０，０００〜１２５，０００（好ましくは、２０，０００〜１００，０００、より好ましくは、４０，０００〜１６０，０００、最も好ましくは、１３０，０００〜１５０，０００）ダルトンの重量平均分子量を有する。
【００２５】
好ましくは、本発明の自立型フィルムに使用されるポリ（エチレンオキシド）は、２０，０００〜２，０００，０００ダルトンの重量平均分子量を有する。より好ましくは、本発明の自立型フィルムに使用されるポリ（エチレンオキシド）は、１００，０００〜１，０００，０００ダルトンの重量平均分子量を有する。さらにより好ましくは、本発明の自立型フィルムに使用されるポリ（エチレンオキシド）は、２５０，０００〜７５０，０００ダルトンの重量平均分子量を有する。最も好ましくは、本発明の自立型フィルムに使用されるポリ（エチレンオキシド）は、３５０，０００〜６５０，０００ダルトンの重量平均分子量を有する。
【００２６】
好ましくは、本発明の自立型フィルムは、自立型フィルムの重量に基づいて、５〜７０重量％のポリ（エチレンオキシド）を含む。より好ましくは、本発明の自立型フィルムは、自立型フィルムの重量に基づいて、６〜６５重量％のポリ（エチレンオキシド）を含む。さらにより好ましくは、本発明の自立型フィルムは、自立型フィルムの重量に基づいて、７．５〜５０重量％のポリ（エチレンオキシド）を含む。最も好ましくは、本発明の自立型フィルムは、自立型フィルムの重量に基づいて、１０〜１５重量％のポリ（エチレンオキシド）を含む。
【００２７】
好ましくは、本発明の自立型フィルムは、自立型フィルムの重量に基づいて５〜７０重量％のポリ（エチレンオキシド）を含み、使用されるポリ（エチレンオキシド）は、２０，０００〜２，０００，０００（好ましくは、１００，０００〜１，０００，０００、より好ましくは、２５０，０００〜７５０，０００、最も好ましくは、３５０，０００〜６５０，０００）ダルトンの重量平均分子量を有する。より好ましくは、本発明の自立型フィルムは、自立型フィルムの重量に基づいて６〜６５重量％のポリ（エチレンオキシド）を含み、使用されるポリ（エチレンオキシド）は、２０，０００〜２，０００，０００（好ましくは、１００，０００〜１，０００，０００、より好ましくは、２５０，０００〜７５０，０００、最も好ましくは、３５０，０００〜６５０，０００）ダルトンの重量平均分子量を有する。さらにより好ましくは、本発明の自立型フィルムは、自立型フィルムの重量に基づいて７．５〜５０重量％のポリ（エチレンオキシド）を含み、使用されるポリ（エチレンオキシド）は、２０，０００〜２，０００，０００（好ましくは、１００，０００〜１，０００，０００、より好ましくは、２５０，０００〜７５０，０００、最も好ましくは、３５０，０００〜６５０，０００）ダルトンの重量平均分子量を有する。最も好ましくは、本発明の自立型フィルムは、自立型フィルムの重量に基づいて１０〜１５重量％のポリ（エチレンオキシド）を含み、使用されるポリ（エチレンオキシド）は、２０，０００〜２，０００，０００（好ましくは、１００，０００〜１，０００，０００、より好ましくは、２５０，０００〜７５０，０００、最も好ましくは、３５０，０００〜６５０，０００）ダルトンの重量平均分子量を有する。
【００２８】
好ましくは、本発明の自立型フィルムに使用されるポリアルキレングリコールは、２５０〜５，３００ダルトンの重量平均分子量を有する。より好ましくは、本発明の自立型フィルムに使用されるポリアルキレングリコールは、５００〜１，５００ダルトンの重量平均分子量を有する。さらにより好ましくは、本発明の自立型フィルムに使用されるポリアルキレングリコールは、７５０〜１，２００ダルトンの重量平均分子量を有する。最も好ましくは、本発明の自立型フィルムに使用されるポリアルキレングリコールは、８００〜１，０００ダルトンの重量平均分子量を有する。
【００２９】
好ましくは、本発明の自立型フィルムは、自立型フィルムの重量に基づいて、１〜３５重量％のポリアルキレングリコールを含む。より好ましくは、本発明の自立型フィルムは、自立型フィルムの重量に基づいて、２〜３５重量％のポリアルキレングリコールを含む。さらにより好ましくは、本発明の自立型フィルムは、自立型フィルムの重量に基づいて、３〜３５重量％のポリアルキレングリコールを含む。最も好ましくは、本発明の自立型フィルムは、自立型フィルムの重量に基づいて、４〜７．５重量％のポリアルキレングリコールを含む。
【００３０】
好ましくは、本発明の自立型フィルムは、自立型フィルムの重量に基づいて１〜３５重量％のポリアルキレングリコールを含み、使用されるポリアルキレングリコールが、２５０〜５，３００（好ましくは、５００〜１，５００、より好ましくは、７５０〜１，２００、最も好ましくは、８００〜１，０００）ダルトンの重量平均分子量を有する。より好ましくは、本発明の自立型フィルムは、自立型フィルムの重量に基づいて２〜３５重量％のポリアルキレングリコールを含み、使用されるポリアルキレングリコールが、２５０〜５，３００（好ましくは、５００〜１，５００、より好ましくは、７５０〜１，２００、最も好ましくは、８００〜１，０００）ダルトンの重量平均分子量を有する。さらにより好ましくは、本発明の自立型フィルムは、自立型フィルムの重量に基づいて３〜３５重量％のポリアルキレングリコールを含み、使用されるポリアルキレングリコールが、２５０〜５，３００（好ましくは、５００〜１，５００、より好ましくは、７５０〜１，２００、最も好ましくは、８００〜１，０００）ダルトンの重量平均分子量を有する。最も好ましくは、本発明の自立型フィルムは、自立型フィルムの重量に基づいて４〜７．５重量％のポリアルキレングリコールを含み、使用されるポリアルキレングリコールが、２５０〜５，３００（好ましくは、５００〜１，５００、より好ましくは、７５０〜１，２００、最も好ましくは、８００〜１，０００）ダルトンの重量平均分子量を有する。
【００３１】
好ましくは、本発明の自立型フィルムに使用されるポリアルキレングリコールは、エチレンオキシドとプロピレンオキシドとのランダムコポリマーである。より好ましくは、本発明の自立型フィルムに使用されるポリアルキレングリコールは、エチレンオキシドとプロピレンオキシドとのランダムコポリマーであり、ポリアルキレングリコールが、２５０〜５，３００ダルトンの重量平均分子量を有する。さらにより好ましくは、本発明の自立型フィルムに使用されるポリアルキレングリコールは、エチレンオキシドとプロピレンオキシドとのランダムコポリマーであり、ポリアルキレングリコールが、５００〜１，５００ダルトンの重量平均分子量を有する。なおさらにより好ましくは、本発明の自立型フィルムに使用されるポリアルキレングリコールは、エチレンオキシドとプロピレンオキシドとのランダムコポリマーであり、ポリアルキレングリコールが、７５０〜１，２００ダルトンの重量平均分子量を有する。最も好ましくは、本発明の自立型フィルムに使用されるポリアルキレングリコールは、エチレンオキシドとプロピレンオキシドとのランダムコポリマーであり、ポリアルキレングリコールが、８００〜１，０００ダルトンの重量平均分子量を有する。
【００３２】
好ましくは、本発明の自立型フィルムは、自立型フィルムの重量に基づいて１〜３５重量％のポリアルキレングリコールを含み、使用されるポリアルキレングリコールが、エチレンオキシドとプロピレンオキシドとのランダムコポリマーであり、２５０〜５，３００（好ましくは、５００〜１，５００、より好ましくは、７５０〜１，２００、最も好ましくは、８００〜１，０００）ダルトンの重量平均分子量を有する。より好ましくは、本発明の自立型フィルムは、自立型フィルムの重量に基づいて２〜３５重量％のポリアルキレングリコールを含み、使用されるポリアルキレングリコールが、エチレンオキシドとプロピレンオキシドとのランダムコポリマーであり、２５０〜５，３００（好ましくは、５００〜１，５００、より好ましくは、７５０〜１，２００、最も好ましくは、８００〜１，０００）ダルトンの重量平均分子量を有する。さらにより好ましくは、本発明の自立型フィルムは、自立型フィルムの重量に基づいて３〜３５重量％のポリアルキレングリコールを含み、使用されるポリアルキレングリコールが、エチレンオキシドとプロピレンオキシドとのランダムコポリマーであり、２５０〜５，３００（好ましくは、５００〜１，５００、より好ましくは、７５０〜１，２００、最も好ましくは、８００〜１，０００）ダルトンの重量平均分子量を有する。最も好ましくは、本発明の自立型フィルムは、自立型フィルムの重量に基づいて４〜７．５重量％のポリアルキレングリコールを含み、使用されるポリアルキレングリコールが、エチレンオキシドとプロピレンオキシドとのランダムコポリマーであり、２５０〜５，３００（好ましくは、５００〜１，５００、より好ましくは、７５０〜１，２００、最も好ましくは、８００〜１，０００）ダルトンの重量平均分子量を有する。
【００３３】
好ましくは、本発明の自立型フィルムは、自立型フィルムの重量に基づいて０．５〜２５重量％の可塑剤を含む。より好ましくは、本発明の自立型フィルムは、自立型フィルムの重量に基づいて１０〜２５重量％の可塑剤を含む。さらにより好ましくは、本発明の自立型フィルムは、自立型フィルムの重量に基づいて１０〜２０重量％の可塑剤を含む。最も好ましくは、本発明の自立型フィルムは、自立型フィルムの重量に基づいて１２〜２０重量％の可塑剤を含む。
【００３４】
好ましくは、本発明の自立型フィルムに使用される可塑剤は、有機トリオール、ジオール、およびグリコールから選択される。より好ましくは、本発明の自立型フィルムに使用される可塑剤は、１，２−エタンジオール、１，３−プロパンジオール、１，２−プロパンジオール、１，２，３−プロパントリオール、１，４−ブタンジオール、１，５−ペンタンジオール、１，６−ヘキサンジオール、２，３−ブタンジオール、１，３−ブタンジオール、２−メチル−１，３−プロパンジオール、ジエチレングリコール、トリエチレングリコール、およびそれらの混合物からなる群から選択される。さらにより好ましくは、本発明の自立型フィルムに使用される可塑剤は、１，２−エタンジオール、１，３−プロパンジオール、１，２−プロパンジオール、１，２，３−プロパントリオール、１，４−ブタンジオール、１，５−ペンタンジオール、１，６−ヘキサンジオール、２，３−ブタンジオール、１，３−ブタンジオール、およびそれらの混合物からなる群から選択される。最も好ましくは、本発明の自立型フィルムに使用される可塑剤は、１，４−ブタンジオール、および１，２，３−プロパントリオールである。
【００３５】
好ましくは、本発明の自立型フィルムは、０〜１０重量％のポリ（イソブチレン−ｃｏ−無水マレイン酸）コポリマーを含み、ポリ（イソブチレン−ｃｏ−無水マレイン酸）コポリマーが、少なくとも部分的に中和されている（好ましくは、中和度が、５０〜１００％（より好ましくは７５〜１００％、最も好ましくは９５〜１００％）である。より好ましくは、本発明の自立型フィルムは、１〜７．５重量％のポリ（イソブチレン−ｃｏ−無水マレイン酸）コポリマーを含み、ポリ（イソブチレン−ｃｏ−無水マレイン酸）コポリマーが、少なくとも部分的に中和されている（好ましくは、中和度が、５０〜１００％（より好ましくは７５〜１００％、最も好ましくは９５〜１００％）である。さらにより好ましくは、本発明の自立型フィルムは、３〜６重量％のポリ（イソブチレン−ｃｏ−無水マレイン酸）コポリマーを含み、ポリ（イソブチレン−ｃｏ−無水マレイン酸）コポリマーが、少なくとも部分的に中和されている（好ましくは、中和度が、５０〜１００％（より好ましくは７５〜１００％、最も好ましくは９５〜１００％）である。最も好ましくは、本発明の自立型フィルムは、４〜５．５重量％のポリ（イソブチレン−ｃｏ−無水マレイン酸）コポリマーを含み、ポリ（イソブチレン−ｃｏ−無水マレイン酸）コポリマーが、少なくとも部分的に中和されている（好ましくは、中和度が、５０〜１００％（より好ましくは７５〜１００％、最も好ましくは９５〜１００％）である。
【００３６】
好ましくは、本発明の自立型フィルムに使用されるポリ（イソブチレン−ｃｏ−無水マレイン酸）コポリマーは、５０，０００〜５００，０００ダルトンの重量平均分子量を有する。より好ましくは、本発明の自立型フィルムに使用されるポリ（イソブチレン−ｃｏ−無水マレイン酸）コポリマーは、７５，０００〜２５０，０００ダルトンの重量平均分子量を有する。さらにより好ましくは、本発明の自立型フィルムに使用されるポリ（イソブチレン−ｃｏ−無水マレイン酸）コポリマーは、１００，０００〜２００，０００ダルトンの重量平均分子量を有する。最も好ましくは、本発明の自立型フィルムに使用されるポリ（イソブチレン−ｃｏ−無水マレイン酸）コポリマーは、１４０，０００〜１８０，０００ダルトンの重量平均分子量を有する。
【００３７】
好ましくは、本発明の自立型フィルムは、０〜１０重量％のポリ（イソブチレン−ｃｏ−無水マレイン酸）コポリマーを含み、使用されるポリ（イソブチレン−ｃｏ−無水マレイン酸）コポリマーが、少なくとも部分的に中和されており（好ましくは、中和度が５０〜１００％（より好ましくは７５〜１００％、最も好ましくは９５〜１００％）、５０，０００〜５００，０００（好ましくは７５，０００〜２５０，０００、より好ましくは１００，０００〜２００，０００、最も好ましくは１４０，０００〜１８０，０００）ダルトンの重量平均分子量を有する。より好ましくは、本発明の自立型フィルムは、１〜７．５重量％のポリ（イソブチレン−ｃｏ−無水マレイン酸）コポリマーを含み、使用されるポリ（イソブチレン−ｃｏ−無水マレイン酸）コポリマーが、少なくとも部分的に中和されており（好ましくは、中和度が５０〜１００％（より好ましくは７５〜１００％、最も好ましくは９５〜１００％）、５０，０００〜５００，０００（好ましくは７５，０００〜２５０，０００、より好ましくは１００，０００〜２００，０００、最も好ましくは１４０，０００〜１８０，０００）ダルトンの重量平均分子量を有する。さらにより好ましくは、本発明の自立型フィルムは、３〜６重量％のポリ（イソブチレン−ｃｏ−無水マレイン酸）コポリマーを含み、使用されるポリ（イソブチレン−ｃｏ−無水マレイン酸）コポリマーが、少なくとも部分的に中和されており（好ましくは、中和度が５０〜１００％（より好ましくは７５〜１００％、最も好ましくは９５〜１００％）、５０，０００〜５００，０００（好ましくは７５，０００〜２５０，０００、より好ましくは１００，０００〜２００，０００、最も好ましくは１４０，０００〜１８０，０００）ダルトンの重量平均分子量を有する。最も好ましくは、本発明の自立型フィルムは、４〜５．５重量％のポリ（イソブチレン−ｃｏ−無水マレイン酸）コポリマーを含み、使用されるポリ（イソブチレン−ｃｏ−無水マレイン酸）コポリマーが、少なくとも部分的に中和されており（好ましくは、中和度が５０〜１００％（より好ましくは７５〜１００％、最も好ましくは９５〜１００％）、５０，０００〜５００，０００（好ましくは７５，０００〜２５０，０００、より好ましくは１００，０００〜２００，０００、最も好ましくは１４０，０００〜１８０，０００）ダルトンの重量平均分子量を有する。
【００３８】
好ましくは、使用されるポリ（イソブチレン−ｃｏ−無水マレイン酸）コポリマーは、アルカリ土類金属水酸化物、アルカリ性土類金属水酸化物、およびアイオノマーのうちの少なくとも１つで少なくとも部分的に中和されており、中和度が、５０〜１００％（より好ましくは７５〜１００％、最も好ましくは９５〜１００％）である。より好ましくは、使用されるポリ（イソブチレン−ｃｏ−無水マレイン酸）コポリマーは、アルカリ土類金属水酸化物およびアルカリ性土類金属水酸化物のうちの少なくとも１つで少なくとも部分的に中和されており、中和度が、５０〜１００％（より好ましくは７５〜１００％、最も好ましくは９５〜１００％）である。最も好ましくは、使用されるポリ（イソブチレン−ｃｏ−無水マレイン酸）コポリマーは、水酸化ナトリウム、水酸化カリウム、水酸化マグネシウム、および水酸化カルシウムのうちの少なくとも１つで少なくとも部分的に中和されており、中和度が、５０〜１００％（より好ましくは７５〜１００％、最も好ましくは９５〜１００％）である。
【００３９】
好ましくは、本発明の自立型フィルムは、０〜１．８重量％（より好ましくは０．０１〜１．８重量％）のポリビニルピロリドンをさらに含み、部分的に加水分解されたポリ酢酸ビニル対ポリビニルピロリドンの重量比が、＞１０：１（好ましくは少なくとも１００：１、より好ましくは少なくとも１５０：１、最も好ましくは１５０：１〜６００：１）である。より好ましくは、本発明の自立型フィルムは、０．０１〜１．０重量％のポリビニルピロリドンを含み、部分的に加水分解されたポリ酢酸ビニル対ポリビニルピロリドンの重量比が、＞１０：１（好ましくは少なくとも１００：１、より好ましくは少なくとも１５０：１、最も好ましくは１５０：１〜６００：１）である。さらにより好ましくは、本発明の自立型フィルムは、０．０５〜０．５重量％のポリビニルピロリドンを含み、部分的に加水分解されたポリ酢酸ビニル対ポリビニルピロリドンの重量比が、＞１０：１（好ましくは少なくとも１００：１、より好ましくは少なくとも１５０：１、最も好ましくは１５０：１〜６００：１）である。最も好ましくは、本発明の自立型フィルムは、０．０８〜０．２０重量％のポリビニルピロリドンを含み、部分的に加水分解されたポリ酢酸ビニル対ポリビニルピロリドンの重量比が、＞１０：１（好ましくは少なくとも１００：１、より好ましくは少なくとも１５０：１、最も好ましくは１５０：１〜６００：１）である。
【００４０】
好ましくは、本発明の自立型フィルムに使用されるポリビニルピロリドンは、５，０００〜２，０００，０００ダルトンの重量平均分子量を有する。より好ましくは、本発明の自立型フィルムに使用されるポリビニルピロリドンは、１０，０００〜１，５００，０００ダルトンの重量平均分子量を有する。さらにより好ましくは、本発明の自立型フィルムに使用されるポリビニルピロリドンは、２０，０００〜１００，０００ダルトンの重量平均分子量を有する。最も好ましくは、本発明の自立型フィルムに使用されるポリビニルピロリドンは、２０，０００〜５０，０００ダルトンの重量平均分子量を有する。
【００４１】
好ましくは、本発明の自立型フィルムは、０〜１．８重量％のポリビニルピロリドンを含み、使用されるポリビニルピロリドンは、５，０００〜２，０００，０００（好ましくは、１０，０００〜１，５００，０００、より好ましくは、２０，０００〜１００，０００、最も好ましくは２０，０００〜５０，０００）ダルトンの重量平均分子量を有し、部分的に加水分解されたポリ酢酸ビニル対ポリビニルピロリドンの重量比が、＞１０：１（好ましくは少なくとも１００：１、より好ましくは少なくとも１５０：１、最も好ましくは１５０：１〜６００：１）である。より好ましくは、本発明の自立型フィルムは、０．０１〜１．０重量％のポリビニルピロリドンを含み、使用されるポリビニルピロリドンは、５，０００〜２，０００，０００（好ましくは、１０，０００〜１，５００，０００、より好ましくは、２０，０００〜１００，０００、最も好ましくは２０，０００〜５０，０００）ダルトンの重量平均分子量を有し、部分的に加水分解されたポリ酢酸ビニル対ポリビニルピロリドンの重量比が、＞１０：１（好ましくは少なくとも１００：１、より好ましくは少なくとも１５０：１、最も好ましくは１５０：１〜６００：１）である。さらにより好ましくは、本発明の自立型フィルムは、０．０５〜０．５０重量％のポリビニルピロリドンを含み、使用されるポリビニルピロリドンは、５，０００〜２，０００，０００（好ましくは、１０，０００〜１，５００，０００、より好ましくは、２０，０００〜１００，０００、最も好ましくは２０，０００〜５０，０００）ダルトンの重量平均分子量を有し、部分的に加水分解されたポリ酢酸ビニル対ポリビニルピロリドンの重量比が、＞１０：１（好ましくは少なくとも１００：１、より好ましくは少なくとも１５０：１、最も好ましくは１５０：１〜６００：１）である。最も好ましくは、本発明の自立型フィルムは、０．０８〜０．２０重量％のポリビニルピロリドンを含み、使用されるポリビニルピロリドンは、５，０００〜２，０００，０００（好ましくは、１０，０００〜１，５００，０００、より好ましくは、２０，０００〜１００，０００、最も好ましくは２０，０００〜５０，０００）ダルトンの重量平均分子量を有し、部分的に加水分解されたポリ酢酸ビニル対ポリビニルピロリドンの重量比が、＞１０：１（好ましくは少なくとも１００：１、より好ましくは少なくとも１５０：１、最も好ましくは１５０：１〜６００：１）である。
【００４２】
好ましくは、本発明の自立型フィルムは、０〜１０重量％の任意選択的な添加剤を含む。好ましくは、本発明の自立型フィルムに使用される任意選択的な添加剤は、防腐剤、酸化防止剤、粘度調整剤、溶解度調整剤、抗菌剤、結合剤、キレート化剤、充填剤、増量剤、架橋剤（例えば、二価金属カチオン）、消泡剤、塩、潤滑剤、離型剤、ブロッキング防止剤、粘着付与剤、癒合剤、脱粘着剤、およびナノ粒子（例えば、ケイ酸塩型ナノクレイ）からなる群から選択される。
【００４３】
好ましくは、本発明の自立型フィルムは、０〜１０重量％の任意選択的な添加剤を含み、任意選択的な添加剤としては、ナノ粒子（好ましくは、ケイ酸塩型ナノクレイ）が挙げられる。より好ましくは、本発明の自立型フィルムは、０．０５〜１重量％（より好ましくは０．１〜０．５重量％、最も好ましくは０．１〜０．３重量％）のナノ粒子（好ましくはケイ酸塩型ナノクレイ）を含む。最も好ましくは、本発明の自立型フィルムは、０．１〜０．３重量％のナノ粒子（好ましくは、ケイ酸塩型ナノクレイ）を含む。
【００４４】
好ましくは、本発明の自立型フィルムは、０〜１０重量％の任意選択的な添加剤を含み、任意選択的な添加剤としては消泡剤が挙げられる。より好ましくは、本発明の自立型フィルムは、１〜１０重量％（より好ましくは２〜７．５重量％、最も好ましくは３〜６重量％）の消泡剤を含む。最も好ましくは、本発明の自立型フィルムは、３〜６重量％の消泡剤を含む。
【００４５】
好ましくは、本発明の自立型フィルムは、０〜１０重量％の任意選択的な添加剤を含み、任意選択的な添加剤としては架橋剤が挙げられる。より好ましくは、本発明の自立型フィルムは、０．１〜１０重量％（より好ましくは０．１〜５重量％、さらにより好ましくは０．２〜３重量％、最も好ましくは０．３〜１重量％）の架橋剤を含む。
【００４６】
好ましくは、本発明の自立型フィルムに使用される架橋剤は、イオン性架橋剤である。より好ましくは、本発明の自立型フィルムに使用される架橋剤は、Ｃａ２＋、Ｍｇ２＋、Ａｌ２＋、Ａｌ３＋、Ｚｎ２＋、およびそれらの混合物からなるカチオンの群から選択される。さらにより好ましくは、本発明の自立型フィルムに使用される架橋剤は、Ｃａ２＋、Ｚｎ２＋、およびそれらの混合物からなるカチオンの群から選択される。好ましくは、カチオンは、水溶性無機塩または錯体、例えばＣａＣｌ２、ＺｎＯ、重炭酸亜鉛アンモニウムとして提供される。
【００４７】
好ましくは、本発明の自立型フィルムは水溶性である。
【００４８】
好ましくは、本発明の自立型フィルムは冷水可溶性である。
【００４９】
本発明の水溶性フィルムは、例えば、ガラス、ポリエチレンテレフタレート（ＰＥＴ）、または金属などの基材上への溶液キャスティングを介することを含む、当業者に既知の技術によって調製することができる。典型的には、溶液キャスティング用の溶媒として水が使用されるが、他の溶媒も使用され得る。キャスティング後、フィルムを高温、例えば６５〜８０℃で加熱することによって乾燥してもよい。
【００５０】
本発明の自立型フィルムは、材料、例えば、食器用洗剤または洗濯洗剤配合物などの予め計量された家庭用ケア組成物の用量計量を容易にする水溶性（好ましくは冷水可溶性）パッケージングフィルムとして有用性を有する。好ましくは、本発明の自立型フィルムは空洞を形成する。より好ましくは、本発明の自立型フィルムは空洞を形成し、空洞が自立型フィルムによって封入されている。
【００５１】
好ましくは、本発明の単位用量パッケージは、本発明の自立型フィルムおよび洗剤配合物を含む。より好ましくは、本発明の単位用量パッケージは、本発明の自立型フィルムおよび洗剤配合物を含み、自立型フィルムが空洞を形成し、洗剤配合物が空洞内に配置され、洗剤配合物が自立型フィルムと接触している。より好ましくは、本発明の単位用量パッケージは、本発明の自立型フィルムおよび洗剤配合物を含み、自立型フィルムが空洞を形成し、洗剤配合物が空洞内に配置され、自立型フィルムが空洞を封入し、洗剤配合物が自立型フィルムと接触している。
【００５２】
好ましくは、本発明の単位用量パッケージに使用される洗剤配合物は、１４〜６０重量％（好ましくは、２０〜５０重量％、より好ましくは、２５〜４７．５重量％、さらにより好ましくは、３０〜４５重量％、最も好ましくは、４０〜４２重量％）の界面活性剤、３〜２５重量％（好ましくは３〜２０重量％、より好ましくは４〜１５重量％、さらにより好ましくは５〜１０重量％、最も好ましくは５〜７重量％）の塩、および２０〜７５重量％（好ましくは３０〜７０重量％の水、より好ましくは４０〜６５重量％、最も好ましくは４５〜６０重量％）の水を含み、自立型フィルムが空洞を形成し、洗剤配合物が空洞内に配置され、洗剤配合物が自立型フィルムと接触している。
【００５３】
好ましくは、本発明の単位用量パッケージ中の洗剤配合物に使用される界面活性剤は、カチオン性、アニオン性、非イオン性、脂肪酸金属塩、双性イオン性（例えば、ベタイン界面活性剤）、およびそれらの混合物からなる群から選択される。
【００５４】
洗剤配合物について記載されている塩の量は、洗剤中に存在するいかなるアニオン性またはカチオン性界面活性剤も含まない。
【００５５】
好ましくは、本発明の単位用量パッケージ中の洗剤配合物に使用される塩は、１０個以下（より好ましくは６個以下、最も好ましくは３個以下）の炭素原子を有する。好ましくは、本発明の単位用量パッケージ中の洗剤配合物に使用される塩は、塩化物、クエン酸塩、リン酸塩、硫酸塩、炭酸塩、金属ケイ酸塩およびアルミノケイ酸塩からなる群から選択される。好ましくは、本発明の単位用量パッケージ中の洗剤配合物に使用される塩のカチオンは、アルカリ金属イオン、アンモニウムイオン、およびそれらの混合物から選択される。好ましくは、本発明の単位用量パッケージに使用される洗剤配合物は、塩化ナトリウム、塩化アンモニウム、および硫酸アンモニウムからなる群から選択される塩を含む。より好ましくは、本発明の単位用量パッケージに使用される洗剤配合物は、塩化ナトリウム、塩化アンモニウム、およびそれらの混合物からなる群から選択される塩を含む。
【００５６】
好ましくは、本発明の単位用量パッケージに使用される洗剤配合物は、保存料、酸化防止剤、粘度調整剤、溶解度調整剤、抗菌剤、結合剤、キレート化剤、殺菌剤、審美性向上剤、および充填剤からなる群から選択される任意選択的な成分をさらに含む。
【００５７】
好ましくは、本発明の単位用量パッケージに使用される洗剤配合物のｐＨは、４．５〜１１（より好ましくは７〜１０）である。洗剤配合物のｐＨを調整するのに好適な塩基としては、水酸化ナトリウムおよび水酸化カリウムなどの無機塩基、水酸化アンモニウム、ならびにモノ−、ジ−、もしくはトリ−エタノールアミンなどの有機塩基、または２−ジメチルアミノ−２−メチル−１−プロパノール（ＤＭＡＭＰ）が挙げられる。塩基の混合物を使用してもよい。
【００５８】
本発明の単位用量パッケージに使用される水溶性フィルムは、高イオン強度の洗剤（上述の量の塩を含有する）の存在下で安定している。使用中、本発明の単位用量パッケージの洗剤内容物は、単位用量パッケージを、例えば洗濯機の洗浄サイクル中に遭遇し得るような低イオン強度の水（例えば、３重量％未満の塩を含有する）に曝露させることによって放出され得る。かかる曝露後、水溶性フィルムは容易に崩壊して、洗剤配合物を周囲に放出することになる。
【００５９】
好ましくは、本発明の単位用量パッケージに使用される水溶性フィルムは、洗剤配合物を含有する密封容器を形成する。密封容器は、ヒートシール、溶媒接着、および接着封止溶液（例えば、水溶性接着剤の使用による）などのプロセスおよび特色を含む任意の好適な方法によって形成することができる。
【００６０】
本発明のいくつかの実施形態をこれより以下の実施例において詳細に説明する。
【００６１】
フィルム形成組成物
表１〜３に列挙した重量割合で成分を一緒に混合することによって、ＦＣ１およびＦ１〜Ｆ１９の組成の各々についてフィルム形成組成物を調製した。
【表１】
2020515666.tif 000002
【表２】
2020515666.tif 000003
【表３】
2020515666.tif 000004
【００６２】
比較例Ｃ１および実施例１〜１９
表４に記載のＦＣ１およびＦ１〜Ｆ１９のフィルム形成組成物１５〜２５グラムをそれぞれ、ステンレス鋼圧伸バーを使用してポリエチレンテレフタレート基材上にキャスティングして、７６μｍの目標厚さを有する乾燥フィルムを形成することによって、比較例Ｃ１および実施例１〜１９の各々でフィルムを調製した。圧伸フィルムを直ちに熱風乾燥器に移し、６５〜９５℃で１０〜１５分間乾燥して乾燥フィルムを形成した。次いで乾燥フィルムを炉から取り出し、数時間の間放置して室温に平衡化させた。フィルムが室温に平衡化されたら、フィルムをポリエチレンテレフタレート基材から剥離して、厚さ６０〜９０μｍの自立型フィルムを得た。
【表４】
2020515666.tif 000005
【００６３】
冷水溶解度試験
各自立型フィルムから試験片（幅０．５インチ×長さ１．５インチ）を採取し、２０ｍＬの水道水を有する別個の容器にそれらを入れ、市販の改質ポリ水酸化ビニルフィルム、ならびに比較例Ｃ１および実施例１〜１９からの自立型フィルムの冷水溶解度について試験した。試験片をおよそ２分間静置した後、容器を手で６０秒間振盪した。次いで容器の内容物を、２５μｍメッシュスクリーンに通して濾過した。濾過前の容器内容物およびメッシュスクリーン上の残留物の観察に基づく以下の評価尺度を使用して、主題の自立型フィルムの全体的な冷水溶解度を特徴付けた。
優良≡透明な溶液、スクリーン上に残留物なし
非常に良好≡わずかな濁り、スクリーン上に残留物なし
良好≡少量の残留物／スクリーン上に微細な粒あり
普通≡大量の残留物／スクリーン上に粒あり
悪い≡スクリーン上に無傷の大きなフィルム断片あり
【００６４】
分析結果を、表５に提供する。
【表５】
2020515666.tif 000006
【００６５】
貯蔵安定性試験
周囲温度（６８〜７２°Ｆ）ならびに低い（１８〜２３％の相対湿度）および高い（６８〜７０％の相対湿度）状態での貯蔵後の、フィルムの脆性および粘着性または残留物について物理的に調べることによって、市販の改質ポリ水酸化ビニルフィルム、ならびに比較例Ｃ１および実施例１〜１９からの自立型フィルムの貯蔵安定性について試験した。合格／不合格の評価尺度を使用した。
合格≡フィルムは、１週間の間条件下で貯蔵した後も靭性および柔軟性を維持した。
不合格≡フィルムは、１週間の間条件下で貯蔵後に脆弱になる。
【００６６】
残留物の存在についても、自立型フィルムを観察した。以下の評価尺度を使用した
無し≡フィルム表面に油状残留物は観察されない
少量≡フィルム表面に少量の油状残留物が観察される
中程度≡フィルム表面に中程度の油状残留物が観察される
大量≡フィルム表面にかなりの量の油状残留物が観察される
【００６７】
適度な手の圧力下で数分間フィルム自体の上にフィルムを圧延し次いでフィルムを広げることによって、自立型フィルムのブロッキング（望ましくない接着）について評価した。分析結果を、表６に提供する。
【表６】
2020515666.tif 000007
【００６８】
特性試験
水溶性容器を熱成形するのに有用であると考えられる水溶性フィルムの機械的特性としては、１００％伸び時の引張応力が挙げられ、ヤング率および破断応力が、熱成形の成功のため、および必要量の液体洗剤を保持するフィルムの能力においても重要である。Ｔｉｎｉｕｓ  Ｏｌｓｅｎから入手可能なＴｉｎｉｕｓ  Ｏｌｓｅｎ  Ｍｏｄｅｌ  Ｈ１０Ｋ−Ｓベンチトップ材料試験機およびフィルム試料（長さ３．０インチ×幅０．５インチ）を使用して、市販の改質ポリ水酸化ビニルフィルムならびに比較例Ｃ１および実施例１〜１９からの自立型フィルムの機械的特性を測定した。引張試験は、ＡＳＴＭ  Ｄ８８２に従って、試験速度２０インチ／分で１．２インチのゲージ長さを使用し、温度および湿度が７１°Ｆおよび相対湿度５３％の温度および湿度が制御された部屋の周囲条件下で実施した。１００％伸び時の引張応力とヤング率（弾性率としても知られる）との比によって得られる弾性指数を使用して、弾性（回復可能）または塑性（回復不可能）変形を受けるフィルムの能力を予測した。弾性指数の評価尺度は以下の通りである。
優良≡０．５以上
非常に良好≡０．４〜０．４９
良好≡０．３〜０．３９
普通≡０．２〜０．２９
悪い≡０．１９以下
【００６９】
理論に拘束されることを望まないが、０．５を超える弾性指数を有するフィルムは、延伸時にその元の形状および長さに回復する弾性フィルムを提供し得ると考えられる。かかるフィルムは、しっかりした「膨張した」パウチ、すなわち満たされたきちんとしたパウチを提供する。他方、低すぎる、すなわち約０．２未満の弾性指数を有するフィルムは非弾性であり、塑性変形を受け、それ故延伸時にその元の長さに戻らないパウチを提供し得ると考えられる。かかるパウチは、しなびて弱いと思われる。分析結果を、表７に提供する。
【表７】
2020515666.tif 000008
【００７０】
比較例ＰＣ２および実施例Ｐ１〜Ｐ１９：単位用量パウチ
比較例ＰＣ２および実施例Ｐ１〜Ｐ１９の各々の単位用量パウチを、表８に示されるフィルム組成を有するフィルムから３インチ×２インチに切断された２つのフィルム片から手で調製した。フィルム片を積み重ね、３つの端部に沿って一緒にヒートシールして開口パウチを形成した。次いで、開口パウチを２０ｇの洗剤で満たした。次いで、パウチの第４の（開口）端部を次いでヒートシールして、完成した単位用量パウチを形成した。
【００７１】
比較例ＰＣ２および実施例Ｐ１〜Ｐ１９の各々で使用される洗剤は、１００ｍＬのガラスジャー内で、１５．４ｇのアニオン性界面活性剤（Ｓｔｅｐａｎ  Ｃｏｍｐａｎｙから入手可能なＡｌｐｈａ−Ｓｔｅｐ（登録商標）ＰＣアニオン性界面活性剤）、２．９ｇの高活性非イオン性界面活性剤（Ｓｔｅｐａｎ  Ｃｏｍｐａｎｙから入手可能なＢｉｏ−Ｓｏｆｔ（登録商標）Ｎ２５−７高活性非イオン性界面活性剤）、および２．８ｇの濃ラウリルエーテル硫酸ナトリウム水溶液（Ｓｔｅｐａｎ  Ｃｏｍｐａｎｙから入手可能なＳｔｅｏｌ（登録商標）ＣＳ２７０濃ラウリルエーテル硫酸ナトリウム水溶液）を組み合わせ、ＦｌａｃｋＴｅｋ  Ｓｐｅｅｄｍｉｘｅｒ（Ｍｏｄｅｌ  ＤＡＣ１５０ＦＶＺ−Ｋ）を使用して３５４０ｒｐｍで１分間混合して、スラリーを形成することによって調製した。次いで、６．０ｇの脱イオン水を混合しながらスラリーに添加した。次いで、３．０ｇの塩化ナトリウムをガラスジャーに添加し、３５４０ｒｐｍで３分間の間内容物をＦｌａｃｋＴｅｋ  Ｓｐｅｅｄ混合機で混合した。製品洗剤配合物を使用前に一晩平衡化させた。製品洗剤配合物の含水量は、カールフィッシャー滴定によって５４重量％と測定した。
【００７２】
単位用量パウチの高温高湿度での促進された貯蔵安定性
次いで、単位用量パウチを小さなジップロックバッグに入れ、３７℃および相対湿度７０％の環境で１４日間貯蔵した。次いで、フィルム破損のいくつかの兆候について単位用量パウチを評価した。観察結果を、表８に提供する。
【００７３】
単位用量パウチの水溶解度／分散度
１４日間の貯蔵後、各単位用量パウチを水道水で満たした１Ｌのボトルに入れた。次いで、１Ｌボトルの内容物を撹拌棒で３０分間撹拌し、次いで２５μｍメッシュスクリーンに通してボトル内容物を濾過することによって、パウチ溶解度について評価した。濾過前のボトル内容物およびメッシュスクリーン上の残留物の観察に基づく以下の評価尺度を使用して、主題の自立型フィルムの全体的な冷水溶解度を特徴付けた。
優良≡透明な溶液、スクリーン上に残留物なし
非常に良好≡わずかな濁り、スクリーン上に残留物なし
良好≡少量の残留物／スクリーン上に微細な粒あり
普通≡大量の残留物／スクリーン上に粒あり
悪い≡スクリーン上に無傷の大きなフィルム断片あり
【００７４】
観察結果を、表８に提供する。
【表８】
2020515666.tif 000009
【国際調査報告】
2020515666.tif 000010
2020515666.tif 000011